ГАЗОНЕПРОНИЦАЕМАЯ ТЕРМОУСАДОЧНАЯ ПЛЕНКА

1. Соэкструзионная отожженная термоусадочная упаковочная пленка, содержащая внутренний слой (А), содержащий сополимер этилена/винилового спирта, первый внешний полиолефиновый слой (В), второй внешний полиолефиновый слой (С), по меньшей мере, один внутренний слой (D) из сополимера пропилена с бутеном и факультативно также с этиленом, где указанная пленка характеризуется максимальной силой усадки в поперечном направлении ≤0,35 Н/см.
2. Пленка по п.1, в которой сополимер пропилена, по меньшей мере, из одного внутреннего слоя (D) является сополимером пропилена-бутена или пропилена-бутена-этилена, или пропилена-этилена-бутена.
3. Пленка по п.1, в которой указанный, по меньшей мере, один внутренний слой (D) сополимера пропилена с бутеном содержит сополимер пропилена в количестве, по меньшей мере, около 60%, предпочтительно, по меньшей мере, 70%, более предпочтительно от 80 до 90%, еще более предпочтительно около 85% от слоя (D), с дополнением до 100% с помощью сополимера этилена.
4. Пленка по п.1, где пленка также содержит один или два соединительных слоя (Е), напрямую приклеенных к одной или обеим поверхностям внутреннего слоя (А).
5. Пленка по п.1, характеризующаяся максимальной силой усадки в перечном направлении ≤0,34 Н/см, предпочтительно ≤0,33 Н/см.
6. Пленка по п.1, дополнительно характеризующаяся силой остаточной усадки не менее 0,88 Н/см, но не выше 0,30 Н/см, предпочтительно от 0,10 Н/см до 0,28 Н/см, более предпочтительно от 0,11 до 0,22 Н/см.
7. Пленка по п.1, характеризующаяся любой из следующих последовательностей слоев: (B)/(D)/(E)/(A)/(E)/(D)/(C), (B)/(E)/(A)/(E)/(D)/(E)/(C), (B)/(D)/(E)/(A)/(E)/(D)/(E)/(C), (В)/(Е)/(D)/(Е)/(А)/(Е)/(D)/(С), или (B)/(E)/(D)/(E)/(A)/(E)/(D)/(E)/(C).
8. Пленка по п.1, в которой полиолефины для первого внешнего слоя (В) и второго внешнего слоя (С) независимо выбраны из группы, состоящей из гомополимеров этилена, сополимеров этилена, гомополимеров пропилена, сополимеров пропилена, и их смесей.
1
4
4
10
4
10
9. Пленка по п.8, в которой полиолефины для первого внешнего слоя (В) выбраны из группы, состоящей из гомополимеров этилена, гетерогенных или гомогенных сополимеров этилена-α-олефина, сополимеров этилена-циклического олефина, сополимеров этилена-винилацетата, сополимеров этилена-(С-С) алкилакрилата или метакрилата, сополимеров этилена-акриловой кислоты, сополимеров этилена-метакриловой кислоты, иономеров, полипропилена, сополимеров пропилена-этилена, сополимеров пропилена-этилена-(С-С)-α-олефина, сополимеров пропилена-(С-С)-α-олефина-этилена, и их смесей в любой пропорции.
10. Пленка по п.1, в которой первый внешний слой (В) и второй внешний слой (С) имеют один и тот же полимерный состав.
11. Способ производства пленки по п.1, содержащий соэкструзию смолы или смеси смол из различных слоев через пуансон для соэкструзии, охлаждение первичной ленты, полученной таким способом, ее повторное нагревание при выбранной подходящим образом температуре ориентирования в твердом состоянии, ее растягивание в одноосном или двухосном направлении, тепловую обработку ориентированной пленки при температуре от 70 до 90°С в течение времени, достаточного для индукции снижения максимальной силы усадки в поперечном направлении до значения, не превышающего 0,35 Н/см, и наконец, охлаждение отожженной пленки до комнатной температуры.
12. Способ по п.11, в котором охлажденную первичную ленту облучают электронами высокой энергии перед растягиванием.
13. Применение пленки по любому из предыдущих пп.1-10 в способе упаковки с созданием трехшовного пакета на HFFS машине или в способе с созданием лотка с крышкой, где пленку применят по отдельности или в комбинации с внутренней газопроницаемой покровной пленкой.
14. Способ упаковывания с созданием трехшовного пакета или лотка с крышкой, где применяют упаковочную пленку по любому из предыдущих пп.1-10.
15. Упаковка в виде трехшовного пакета или лотка с крышкой, содержащая пленку по любому из предыдущих пп.1-10 в качестве оберточной пленки или в качестве покровной пленки, или компонента покрывающей системы.